(57)【特許請求の範囲】
【請求項１】
燃料電池の電極構造体を構成する電極層に対して、燃料ガスと酸化剤ガスとをそれぞれ拡散して供給するために多数の貫通孔が形成された金属製のガス拡散層を成形する成形装置において、
金属薄板を載置する載置面が形成された受型と、
同受型に対して前記金属薄板の送り方向に配置されて、前記金属薄板の板厚方向にて進避するとともに同金属薄板の板幅方向に移動可能に設けられ、前記金属薄板の板幅方向にて配列された複数の突出部と前記受型とによって前記金属薄板の一部を切断しかつ曲げ伸ばすことにより所望の形状を有する貫通孔を形成する切断型とを備えていて、
前記受型が、
前記切断型の前記金属薄板の板幅方向への移動と同期して移動するための移動手段と、
前記切断型に対向するとともに前記切断型の前記複数の突出部間に対応して前記受型から一体に形成された刃受部であって、前記載置面と同一面となる端面を有し、同端面から前記金属薄板の板厚方向に延出する突条の刃受部とを備えており、
前記刃受部は、前記金属薄板の切断されていない部分を前記切断型の前記複数の突出部間とによって挟持することを特徴とする成形装置。
【請求項２】
請求項１に記載した成形装置において、
前記受型が、前記金属薄板を前記載置面から離間させる離間手段を備えたことを特徴とする成形装置。
【請求項３】
請求項１に記載した成形装置において、
前記移動手段は、電気的に前記受型を移動させる電動手段を含んで構成されることを特徴とする成形装置。
【請求項４】
請求項１に記載した成形装置において、
前記移動手段は、前記受型と前記切断型とを機械的に連結する連結手段を含んで構成されることを特徴とする成形装置。
【請求項５】
燃料電池の電極構造体を構成する電極層に対して、燃料ガスと酸化剤ガスとをそれぞれ拡散して供給するために多数の貫通孔が形成された金属製のガス拡散層を成形する燃料電池用ガス拡散層の成形方法であって、
金属薄板を載置する載置面が形成された受型と、同受型に対して前記金属薄板の送り方向に配置されて、前記金属薄板の板厚方向にて進避するとともに同金属薄板の板幅方向に移動可能に設けられ、前記金属薄板の板幅方向にて配列された複数の突出部と前記受型とによって前記金属薄板の一部を切断しかつ曲げ伸ばすことにより所望の形状を有する貫通孔を形成する切断型とを備えていて、前記受型が、前記切断型の前記金属薄板の板幅方向への移動と同期して移動するための移動手段と、前記切断型に対向するとともに前記切断型の前記複数の突出部間に対応して前記受型から一体に形成された刃受部であって、前記載置面と同一面となる端面を有し、同端面から前記金属薄板の板厚方向に延出する突条の刃受部とを備えた成形装置を用い、
前記金属薄板を所定の加工ピッチ分だけ送り、前記金属薄板の板厚方向に対して前記切断型を移動させ、前記金属薄板を切断しかつ曲げ伸ばすとともに前記刃受部が前記金属薄板の切断されていない部分を前記切断型の前記複数の突出部間とによって挟持して前記切断型の前記複数の突出部の形状および前記受型の前記刃受部の前記端面の形状を転写した後、前記切断型を退避させて前記所望の形状を有する貫通孔を形成する加工サイクルを実行する第１の工程と、
前記第１の工程後、前記切断型および前記受型を前記金属薄板の板幅方向に所定量だけ同期して移動させて前記加工サイクルを実行し、同加工サイクルの実行後、前記切断型および受型を前記金属薄板の板幅方向への前記移動とは逆方向に前記所定量だけ同期して移動させる第２の工程とを備えており、
前記第１の工程と前記第２の工程とを繰り返し実行することを特徴とする燃料電池用ガス拡散層の成形方法。
【発明の詳細な説明】
【技術分野】
【０００１】
本発明は、燃料電池、特に、固体高分子型燃料電池に採用される金属製のガス拡散層を成形するための成形装置および成形方法に関する。
【背景技術】
【０００２】
従来から、例えば、下記特許文献１に示すような燃料電池は知られている。この従来の燃料電池においては、薄平板状の基板と網目状の導電体から構成されるセパレータが互いに隣接する単セルの間に配置されるようになっている。そして、網目状の導電体は、例えば、菱形のスリットが形成されたランスカットメタル（メタルラス）やエキスパンドメタルなどから形成されており、その断面形状が略矩形状に成形されている。これにより、空気または燃料ガスを電極拡散層に供給するための流路を形成するとともに、電流を外部に導出できるようになっている。
【０００３】
ところで、燃料電池の開発においては、発電効率を向上させることはいうまでもなく、電池自体を小型化することも盛んに研究されている。ここで、上記従来の燃料電池においては、導電体の断面形状を略矩形状に形成することによって空気または燃料ガスの流路を必要十分に確保し、効率よくこれらのガスを拡散させて電極拡散層に供給することができるようになっている。また、メタルラスやエキスパンドメタルを採用することにより、電極拡散層に対して導電体をより細かいピッチで全面に渡り均一に接触させることができるため、例えば、貫通孔の形成されていない金属薄板に略矩形状の溝を成形した場合に比して、発電された電気を効率よく導出することができるようになっている。したがって、燃料電池の発電効率を向上させることについては、十分達成できるものと考えることができる。
【０００４】
しかしながら、導電体の断面形状を略矩形状に形成する点で、燃料電池の小型化が阻害されており、燃料電池の小型化については未だ検討の余地がある。このことに関し、メタルラスやエキスパンドメタルなど、多数の貫通孔が形成された素材を採用して導電体を形成する場合には、これら多数の貫通孔自体を空気または燃料ガスの流路として利用する、言い換えれば、メタルラスやエキスパンドメタルを略平板状のまま導電体として採用することが考えられる。そして、この場合には、例えば、下記特許文献２に示すようなリブ付きのエキスパンドメタルやこのエキスパンドメタルを製造する前の階段状に形成されたメタルラスを採用することが考えられる。
【特許文献１】特開２００５−２０９４７０号公報
【特許文献２】特開２００１−４７１５３号公報
【０００５】
ところが、上記従来のメタルラスやエキスパンドメタルはその板厚が小さいため、そのまま導電体として採用した場合には、空気や燃料ガスを導通させる際の抵抗すなわち圧力損失が大きく、燃料電池の電極層に対して十分に空気や燃料ガスを供給することができない可能性がある。このため、上記従来のメタルラスやエキスパンドメタルの板厚を大きく確保すべく、例えば、千鳥配置にせん断加工する際の加工ピッチを大きくすることが考えられるが、素材としての金属薄板の変形抵抗力が小さいために切断型の形状が金属薄板に転写されにくく、適正な板厚のメタルラスやエキスパンドメタルを製造することが難しい。また、切断型の形状が金属薄板に対して良好に転写されない場合には、形成される貫通孔の形状が均一でなくなり、この結果、さらに圧力損失が大きくなる可能性もある。
【発明の開示】
【０００６】
本発明は、上記した課題を解決するためになされたものであり、その目的は、ガス供給時の圧力損失を低減して、ガスを効率よく良好に供給することができる金属製の燃料電池用ガス拡散層を成形するための成形装置および成形方法を提供することにある。
【０００７】
上記目的を達成するために、本発明の特徴は、燃料電池の電極構造体を構成する電極層に対して、燃料ガスと酸化剤ガスとをそれぞれ拡散して供給するために多数の貫通孔が形成された金属製のガス拡散層を成形する成形装置において、金属薄板を載置する載置面が形成された受型と、同受型に対して前記金属薄板の送り方向に配置されて、前記金属薄板の板厚方向にて進避するとともに同金属薄板の板幅方向に移動可能に設けられ、前記金属薄板の板幅方向にて配列された複数の突出部と前記受型とによって前記金属薄板の一部を切断しかつ曲げ伸ばすことにより所望の形状を有する貫通孔を形成する切断型とを備えていて、前記受型が、前記切断型の前記金属薄板の板幅方向への移動と同期して移動するための移動手段と、前記切断型に対向するとともに前記切断型の前記複数の突出部間に対応して前記受型から一体に形成された刃受部であって、前記載置面と同一面となる端面を有し、同端面から前記金属薄板の板厚方向に延出する突条の刃受部とを備えており、前記刃受部は、前記金属薄板の切断されていない部分を前記切断型の前記複数の突出部間とによって挟持することにある。この場合、前記移動手段は、例えば、電気的に前記受型を移動させる電動手段、または、前記受型と前記切断部とを機械的に連結する連結手段を含んで構成されるとよい。
【０００８】
これらによれば、受型と切断型に形成した複数の突出部とにより、金属薄板の一部を切断するとともに曲げ伸ばすことができる。また、切断型の複数の突出部が金属薄板の一部を曲げ伸ばすときには、切断型の複数の突出部間と受型の刃受部とによって切断されていない金属薄板の部分を挟持することができる。したがって、金属薄板の切断部分（せん断部分）に対して切断型の複数の突出部の形状を良好に転写することができ、また、金属薄板の切断していない部分（非せん断部分）を切断型の複数の突出部間と受型の刃受部とによって確実に挟持することにより、受型の刃受部の端面の形状を良好に転写することができる。
【０００９】
ここで、受型は、移動手段として、例えば、電動手段（サーボモータなど）や切断型と機械的に連結する連結手段を含む移動手段によって、切断型と同期して金属薄板の板幅方向に移動することができる。したがって、切断型の複数の突出部が受型の刃受部と接触することなく、切断型によって金属薄板の切断部分を確実に曲げ伸ばすことができ、また、金属薄板の切断していない部分（非せん断部分）を切断型の複数の突出部間と受型の刃受部とによって確実に挟持することができる。
【００１０】
このように、切断型の複数の突出部の形状および受型の刃受部の端面の形状を良好に転写することができることにより、例えば、せん断加工する際の加工ピッチを大きくした場合であって金属薄板の変形抵抗力が小さい場合であっても、切断時に発生する無用の変形（所謂、ダレ）を適切に矯正することができる。その結果、加工ピッチを大きくしても、均一な形状の貫通孔を形成することができて、生産性の大幅な向上が期待できる。
【００１１】
また、加工ピッチが大きくなっても、切断型の複数の突出部の形状および受型の刃受部の端面の形状を良好に転写することができるため、所望の板厚を確保することもできる。したがって、上記成形装置を用いて金属製のガス拡散層を製造し、このガス拡散層を燃料電池に採用することにより、空気または燃料ガスを導通する際の圧力損失を低減することができ、電極層に対して、電極反応に必要な空気または燃料ガスを十分に供給することができる。また、多数の貫通孔を均一に形成することができるため、発電された電気を効率よく外部に出力することができる。これらにより、燃料電池の発電効率を十分に確保することができる。
【００１２】
また、刃受部の端面と受型の載置面とを同一面とすることができる。これにより、加工数（加工ショット）の増大に伴って刃受部の端面（端部）が摩耗した場合や欠損した場合には、例えば、この不良部位が無くなる程度に受型の載置面と刃受部の端面とをともに研磨することにより、極めて容易にかつ安価に刃受部を補修することができる。これにより、金型のメンテナンス作業の負担を大幅に軽減できるとともに、金型の耐久性を向上させてメンテナンスコストを大幅に低減することもできる。これにより、金属製のガス拡散層、言い換えれば、燃料電池の製造コストを低減することができる。
【００１３】
また、この場合、前記受型が、前記金属薄板を前記載置面から離間させる離間手段を備えているとよい。これによれば、切断型と同期して受型が移動する際に、載置された金属薄板を載置面から離間（退避）させることにより、例えば、金属薄板の成形部位と刃受部とが接触することを効果的に防止することができる。したがって、成形品としての金属製のガス拡散層の形状不良の発生を効果的に低減することができる。
【００１４】
また、本発明の他の特徴は、燃料電池の電極構造体を構成する電極層に対して、燃料ガスと酸化剤ガスとをそれぞれ拡散して供給するために多数の貫通孔が形成された金属製のガス拡散層を成形する燃料電池用ガス拡散層の成形方法であって、金属薄板を載置する載置面が形成された受型と、同受型に対して前記金属薄板の送り方向に配置されて、前記金属薄板の板厚方向にて進避するとともに同金属薄板の板幅方向に移動可能に設けられ、前記金属薄板の板幅方向にて配列された複数の突出部と前記受型とによって前記金属薄板の一部を切断しかつ曲げ伸ばすことにより所望の形状を有する貫通孔を形成する切断型とを備えていて、前記受型が、前記切断型の前記金属薄板の板幅方向への移動と同期して移動するための移動手段と、前記切断型に対向するとともに前記切断型の前記複数の突出部間に対応して前記受型から一体に形成された刃受部であって、前記載置面と同一面となる端面を有し、同端面から前記金属薄板の板厚方向に延出する突条の刃受部とを備えた成形装置を用い、前記金属薄板を所定の加工ピッチ分だけ送り、前記金属薄板の板厚方向に対して前記切断型を移動させ、前記金属薄板を切断しかつ曲げ伸ばすとともに前記刃受部が前記金属薄板の切断されていない部分を前記切断型の前記複数の突出部間とによって挟持して前記切断型の前記複数の突出部の形状および前記受型の前記刃受部の前記端面の形状を転写した後、前記切断型を退避させて前記所望の形状を有する貫通孔を形成する加工サイクルを実行する第１の工程と、前記第１の工程後、前記切断型および前記受型を前記金属薄板の板幅方向に所定量だけ同期して移動させて前記加工サイクルを実行し、同加工サイクルの実行後、前記切断型および受型を前記金属薄板の板幅方向への前記移動とは逆方向に前記所定量だけ同期して移動させる第２の工程とを備えており、前記第１の工程と前記第２の工程とを繰り返し実行するようにしたことにもある。
【００１５】
これによれば、第１の工程と第２の工程において、受型および切断型を同期して移動させて貫通孔を形成する加工サイクルをそれぞれ実行するとともに、これら第１の工程と第２の工程とを繰り返すことにより、燃料電池用ガス拡散層を成形することができる。そして、このように成形された燃料電池用ガス拡散層は、切断型の複数の突出部の形状および受型の刃受部の端面の形状をが良好に転写された均一な形状の貫通孔を有することができるため、空気または燃料ガスの導通に適した板厚を有することができる。
【００１６】
したがって、この燃料電池用ガス拡散層を燃料電池に採用することにより、空気または燃料ガスを導通する際の圧力損失を低減することができ、電極層に対して、電極反応に必要な空気または燃料ガスを十分に供給することができる。また、多数の貫通孔を均一に形成することができるため、発電された電気を効率よく外部に出力することができる。これらにより、燃料電池の発電効率を十分に確保することができる。一方で、燃料電池用ガス拡散層に、例えば、断面略矩形状に溝などを成形する必要がないため、燃料電池自体を小型化することができる。したがって、燃料電池の発電効率の確保と小型化を両立させることができる。
【発明を実施するための最良の形態】
【００１７】
以下、図面を用いて本発明の実施形態を詳細に説明する。図１は、本発明の実施形態に係り、燃料電池用セパレータ１０（以下、単にセパレータ１０という）を用いて構成された固体高分子型燃料電池のスタックの一部を概略的に示した断面図である。この燃料電池用スタックは、２つのセパレータ１０と、これらセパレータ１０間に配置されて積層されるフレーム２０およびＭＥＡ３０（Membrane-Electrode Assembly：膜−電極アッセンブリ）とからなる単セルが多数積層されて構成される。そして、各単セルに対して、例えば水素ガスなどの燃料ガスと、例えば空気などの酸化剤ガスとが燃料電池スタック外部から導入されることにより、ＭＥＡ３０による電極反応によって電気が発電される。ここで、本明細書では、以下の説明において、燃料ガスと酸化剤ガスとをまとめて単にガスともいう。なお、酸化剤ガスには、ＭＥＡ３０による電極反応に伴って発生する反応熱を冷却するとともにＭＥＡ３０が適度な水分を有するように水のミストが含まれる場合がある。
【００１８】
セパレータ１０は、略正方形の平板状に形成されて燃料電池スタック内に導入されたガスの混流を防ぐセパレータ本体１１と、外部から供給された燃料ガスまたは酸化剤ガスを適切に拡散させてＭＥＡ３０に導入するとともに電極反応によって発電された電気を集電するガス拡散層としてのコレクタ１２とから構成される。セパレータ本体１１は、図２に示すように、金属製の薄板（例えば、板厚が０．１ｍｍ程度のステンレス板など）から形成されている。なお、金属製の薄板としては、他に、例えば、金めっきなどの防錆処理を施した鋼板などを採用することができる。
【００１９】
また、セパレータ本体１１の周縁部分には、ガス導入口１１ａと、同ガス導入口１１ａと対向する位置にガス導出口１１ｂが２対形成されている。ここで、各対は、互いに略直行するように形成されている。ガス導入口１１ａは、略長楕円状の貫通孔に形成されていて、燃料電池スタックの外部から供給された燃料ガスまたは酸化剤ガスを単セル内に導入するとともに、積層された他の単セルに供給された燃料ガスまたは酸化剤ガスを流通する。ガス導出口１１ｂも、略長楕円状の貫通孔に形成されていて、単セル内にガス導入口１１ａから導入されたガスのうちＭＥＡ３０にて未反応のガスを外部に排出するとともに、積層された他の単セルからの未反応のガスを流通する。
【００２０】
コレクタ１２は、図３（ａ）に示すように、多数の小径の略六角形状の貫通孔が網目状に形成された金属製の薄板（以下、この金属製の薄板をメタルラスＭＲという）で構成される。そして、このメタルラスＭＲは、例えば、板厚が０．１ｍｍ程度の金属薄板（例えば、ステンレスなど）から形成されるものであり、多数形成される貫通孔の孔径は０．１ｍｍ〜１ｍｍ程度とされている。また、メタルラスＭＲは、図３（ｂ）にて図３（ａ）における左右方向の側面視を示すように、網目状の貫通孔を形成している部分が順次重なるように連結されて、その断面形状が階段形状とされている。このメタルラスＭＲは、以下に説明する燃料電池用ガス拡散層の成型方法としてのメタルラス成形工程を経て製造される。
【００２１】
メタルラス成形工程は、図４（ａ）に概略的に示すメタルラス加工装置Ｍを用いて、ステンレス板Ｓに多数の網目状の貫通孔を階段形状に形成するものである。メタルラス加工装置Ｒは、ステンレス板Ｓを順次送り供給するための送りローラＯＲと、加工時にステンレス板Ｓを適切に固定するためのパッド機構ＰＫと、ステンレス板Ｓを載置するためのリフト機構ＬＫと、ステンレス板Ｓに順次せん断加工して網目状の貫通孔を形成する刃型Ｈとを備えている。なお、ステンレス板Ｓは、所定の長さに予め切断された板材であってもよいし、コイル状に巻き取られたコイル材であってもよい。
【００２２】
送りローラＯＲは、刃型Ｈに対して、所定の加工長さ（加工ピッチ）だけ送ってステンレス板Ｓを供給するものである。パッド機構ＰＫは、ステンレス板Ｓの板厚方向（図４（ａ）における上下方向）にて、例えば、ばねの付勢力によって変位可能に設けられていて、送りローラＯＲによって供給されたステンレス板Ｓを固定するものである。離間手段としてのリフト機構ＬＫは、送りローラＯＲと刃型Ｈとの間に配置されており、ステンレス板Ｓの板厚方向（図４（ａ）における上下方向）にて、例えば、ばねの付勢力によって変位可能に設けられている。そして、リフト機構ＬＫは、後述するように、刃型Ｈの移動時にステンレス板Ｓを図４（ａ）にて上方に持ち上げることによって刃型Ｈから離間させ、ステンレス板Ｓと刃型Ｈとが接触することを防止するものである。
【００２３】
刃型Ｈは、ステンレス板Ｓの板厚方向（図４（ａ）における上下方向）および板幅方向（図４（ａ）における紙面垂直方向）にて図示しない周知の移動機構（例えば、周知のスライド機構やサーボモータなど）によって移動可能な切断型ＳＧと、ステンレス板Ｓの板幅方向（図４（ａ）における紙面垂直方向）にて移動可能な受型ＵＧとから構成される。切断型ＳＧは、図４（ｂ）に示すように、ステンレス板Ｓに対して上下左右方向に移動してせん断加工により切れ目を形成するとともに引き伸ばし加工により略六角形状の貫通孔を形成するために、複数の突起部としての略台形形状とされた上刃ＵＨを備えている。
【００２４】
受型ＵＧは、図４（ａ）および（ｂ）に示すように、パッド機構ＰＫとの間でステンレス板Ｓを適切に固定するために、その上面が平面形状とされている。また、受型ＵＧには、切断型ＳＧの移動方向と平行な面（以下、この面を刃受面という）にて、切断型ＳＧに対向して上面から下面に向けて（ステンレス板Ｓの板厚方向）に延びる突条の下刃受ＳＨが形成されている。ここで、下刃受ＳＨの上端面は受型ＵＧの上面の面内に含まれており、所謂、面一とされている。なお、突条の下刃受ＳＨの形成間隔は、略台形形状に突出して形成された上刃ＵＨが切れ目を形成するとともに引き伸ばし加工に伴って移動するときに干渉しない間隔に設定されている。すなわち、それぞれの下刃受ＳＨは上刃ＵＨにおける略台形形状に突出した各刃間に形成されており、上刃ＵＨにおける各刃は、加工時において、対向する２本の突条の下刃受ＳＨ間に進入できるようになっている。
【００２５】
そして、受型ＵＧは、切断型ＳＧの上下動に伴って上刃ＵＨと下刃受ＳＨとが干渉しないように、切断型ＳＧの左右動に同期して移動するための移動機構ＩＫを備えている。移動機構ＩＫは、図示しないベースと受型ＵＧとの間に介在されて受型ＵＧをステンレス板Ｓの板幅方向（図４（ａ）における紙面垂直方向）にて自由変位させるためのスライド機構ＳＫと、受型ＵＧを切断型ＳＧのステンレス板Ｓの板幅方向（図４（ａ）における紙面垂直方向）の移動に同期して移動させるための駆動機構ＫＫ（例えば、サーボモータとギア機構など）とから構成される。このように移動機構ＩＫを構成することにより、受型ＵＧは、切断型ＳＧの移動に対して同期してステンレス板Ｓの板幅方向に移動することができる。
【００２６】
ここで、例えば、切断型ＳＧがステンレス板Ｓの板厚方向に移動可能な状態が維持されていれば、切断型ＳＧと受型ＵＧとを互いに連結して実施することも可能である。この場合には、切断型ＳＧと受型ＵＧとを一体的にステンレス板Ｓの板幅方向に移動させることができるため、上刃ＵＨと下刃受ＳＨとの間の位置関係を確実に維持することができるとともに、例えば、受型ＵＧ側に設けられた移動機構ＩＫを利用することによって切断型ＳＧ側の移動機構を簡略化することができる。
【００２７】
このように構成されたメタルラス加工装置Ｍを用いたメタルラス成形工程は、第１工程と第２工程の２つの工程から構成される。すなわち、第１工程は、切断型ＳＧ（すなわち上刃ＵＨ）がステンレス板Ｓの板幅方向における所定位置（以下、この所定位置を第１加工位置という）にある状態でステンレス板Ｓに略六角形状の貫通孔を成形する工程である。また、第２工程は、切断型ＳＧが第１加工位置から所定量（例えば、略台形形状の上刃ＵＨの形成間隔の半分）だけステンレス板Ｓの板幅方向に移動した位置（以下、この位置を第２加工位置という）にある状態でステンレス板Ｓに略六角形状の貫通孔を成形する工程である。ここで、受型ＵＧは、上述したように、移動機構ＩＫによって上刃ＵＨと同期してステンレス板Ｓの板幅方向に移動するため、第１工程においては上刃ＵＨの第１加工位置に対応する位置に移動し、第２工程においては上刃ＵＨの第２加工位置に対応する位置に移動する。以下、図５および図６を用いて、このメタルラス成形工程を具体的に説明する。
【００２８】
まず、第１工程においては、図５（ａ）に示すように、切断型ＳＧが第１加工位置にあるとともに受型ＵＧが第１加工位置に対応する位置にある状態で、送りローラＯＲによってステンレス板Ｓが所定の加工ピッチだけ刃型Ｈに供給される。このとき、図示を省略するが、ステンレス板Ｓは、リフト機構ＬＫによって受型ＵＧの上面から持ち上げられた状態となっている。このため、パッド機構ＰＫは、ステンレス板Ｓの板厚方向にて降下してステンレス板Ｓをリフト機構ＬＫとともに挟持し、さらにステンレス板Ｓおよびリフト機構ＬＫを下方に押し下げる。そして、パッド機構ＰＫは、図４（ａ）に示したように、最終的に受型ＵＧの上面とともにステンレス板Ｓを挟持して固定するようになっている。
【００２９】
このように、ステンレス板Ｓがパッド機構ＰＫと受型ＵＧの上面とによって固定されると、切断型ＳＧは、図５（ｂ）に示すように、受型ＵＧすなわちステンレス板Ｓの板厚方向へ降下を開始する。そして、上刃ＵＨは、受型ＵＧの上面と刃受面とによって形成される角部とともにその略台形形状の部分によってステンレス板Ｓの一部分をせん断して切れ目を加工する。このとき、ステンレス板Ｓのうち、受型ＵＧの下刃受ＳＨと接触している部分（以下、この部分を非せん断部分という）は、上刃ＵＨによってせん断されない。さらに続けて、切断型ＳＧは最下点位置に向けて降下し、ステンレス板Ｓのうち、せん断されて上刃ＵＨと接触している部分（以下、この部分をせん断部分という）を下方に曲げ伸ばす。
【００３０】
そして、切断型ＳＧが最下点位置まで降下すると、せん断部分は、曲げ伸ばされて上刃ＵＨの略台形形状に馴染むように変形する。これにより、ステンレス板Ｓのせん断部分は、上刃ＵＨの略台形形状が良好に転写された状態となる。一方、非せん断部分は、せん断部分の曲げ伸ばしに伴って下刃受ＳＨの上端面に対して押し付けられるとともに、上刃ＵＨ（より詳しくは、上刃ＵＨの刃間部分）と下刃受ＳＨとによって挟持される。これにより、ステンレス板Ｓの非せん断部分は、下刃受ＳＨの上端面の形状が良好に転写された状態となる。そして、切断型ＳＧは、最下点位置まで移動した後、図５（ｃ）に示すように、上方の原位置すなわち第１加工位置まで復帰する。
【００３１】
このように、第１工程が実行されると、引き続き、第２工程が実行される。すなわち、第２工程においては、まず、パッド機構ＰＫが上方に退避することにより、リフト機構ＬＫが上方に変位してステンレス板Ｓを受型ＵＧの上面から持ち上げる。ここで、リフト機構ＬＫは、せん断部分の成形高さ、すなわち、上刃ＵＨの受型ＵＧの上面からの進入高さ（受型ＵＧとのラップ代）以上にステンレス板Ｓを持ち上げるようになっている。このため、ステンレス板Ｓがリフト機構ＬＫによって持ち上げられた状態では、上述した第１工程による加工部分は、突条の下刃受ＳＨに対して上方に退避する。次に、切断型ＳＧが第２加工位置に移動するとともに受型ＵＧも移動機構ＩＫによって第２加工位置に対応する位置に移動する。このように、リフト機構ＬＫ、切断型ＳＧおよび受型ＵＧが作動することにより、受型ＵＧの第２加工位置への移動に伴って第１工程による加工部分と下刃受ＳＨとが接触することを防止することができる。そして、ステンレス板Ｓが受型ＵＧと接触していない状態で、送りローラＯＲはステンレス板Ｓを所定の加工ピッチだけ刃型Ｈに供給する。
【００３２】
このように、切断型ＳＧが第２加工位置に移動するとともに受型ＵＧが第２加工位置に対応する位置に移動すると、図６（ａ）に示すように、パッド機構ＰＫは、ステンレス板Ｓの板厚方向にて降下してステンレス板Ｓをリフト機構ＬＫとともに挟持し、さらにステンレス板Ｓおよびリフト機構ＬＫを下方に押し下げる。そして、パッド機構ＰＫは、図４（ａ）に示したように、最終的に受型ＵＧの上面とともにステンレス板Ｓを挟持して固定する。
【００３３】
このように、ステンレス板Ｓがパッド機構ＰＫと受型ＵＧの上面とによって固定されると、図６（ｂ）に示すように、切断型ＳＧは、受型ＵＧに向けて降下を開始する。そして、切断型ＳＧの上刃ＵＨは、受型ＵＧの上面と刃受面とによって形成される角部とともにその略台形形状の部分によってステンレス板Ｓの一部分をせん断して切れ目を加工する。さらに続けて、切断型ＳＧは、最下点位置まで降下し、せん断部分を下方に曲げ伸ばす。
【００３４】
ここで、第２工程においても、切断型ＳＧが最下点位置まで降下すると、せん断部分は、曲げ伸ばされて上刃ＵＨの略台形形状に馴染むように変形する。これにより、ステンレス板Ｓのせん断部分は、上刃ＵＨの略台形形状が良好に転写された状態となる。一方、非せん断部分は、せん断部分の曲げ伸ばしに伴って下刃受ＳＨの上端面に対して押し付けられるとともに、上刃ＵＨ（より詳しくは、上刃ＵＨの刃間部分）と下刃受ＳＨとによって挟持される。これにより、ステンレス板Ｓの非せん断部分は、下刃受ＳＨの上端面の形状が良好に転写された状態となる。そして、切断型ＳＧは、最下点位置まで移動した後、図６（ｃ）に示すように、上方の原位置すなわち第２加工位置まで復帰する。
【００３５】
そして、第２工程が実行されると、引き続き、第１工程が実行される。ここで、第２工程の実行後に第１工程が実行されるときには、切断型ＳＧが図６（ａ）に示した第２加工位置から図５（ａ）に示した第１加工位置に移動する必要がある。このように、２回目以降に第１工程が実行される場合には、まず、パッド機構ＰＫが上方に退避することにより、リフト機構ＬＫが上方に変位し、第２工程によって成形されたせん断部分の成形高さ以上にステンレス板Ｓを受型ＵＧの上面から持ち上げる。そして、ステンレス板Ｓが受型ＵＧと接触していない状態で、切断型ＳＧが第２加工位置から第１加工位置に移動するとともに受型ＵＧも移動機構ＩＫによって第２加工位置に対応する位置から第１加工位置に対応する位置に移動する。この状態で、送りローラＯＲはステンレス板Ｓを所定の加工ピッチだけ刃型Ｈに供給し、上述したように、再び第１工程が実行される。
【００３６】
また、第１工程の実行後には、切断型ＳＧは、上述したように、図５（ａ）に示した第１加工位置から図６（ａ）に示した第２加工位置に移動し、また、受型ＵＧは、上述したように、図５（ａ）に示した第１加工位置に対応する位置から図６（ａ）に示した第２加工位置に対応する位置に移動して再び第２工程が実行される。このようにして、第１工程と第２工程とが繰り返し実行されることにより、図３（ａ），（ｂ）に示したような、貫通孔が千鳥配置に形成されたメタルラスＭＲが成形される。
【００３７】
ところで、このメタルラス成形工程においては、切断型ＳＧの上刃ＵＨの降下に伴ってステンレス板Ｓのせん断部分が下方に曲げ伸ばされる一方で、ステンレス板Ｓの非せん断部分は受型ＵＧの下刃受ＳＨによって下方への変位が不能とされる。すなわち、このメタルラス成形工程においては、ステンレス板Ｓのせん断部分および非せん断部分がそれぞれ上刃ＵＨおよび下刃受ＳＨに対して適切に押し付けられることによって、適切な伸び変形を生じさせることができる。これにより、ステンレス板Ｓのせん断部分を上刃ＵＨの略台形形状に対して良好に馴染ませることができ、また、非せん断部分を下刃受ＳＨの上端面の形状に対して良好に馴染ませることができる。
【００３８】
このように、このメタルラス成形工程においては、上刃ＵＨの略台形形状と下刃受ＳＨの上端面の形状とをともに良好に転写できるため、上刃ＵＨによるせん断加工に伴って発生するステンレス板Ｓの曲がり変形（所謂、ダレ）を適切に矯正することができる。そして、成形によってダレを矯正できることにより、図３（ｂ）に示したように、メタルラスＭＲの板厚Ｌを大きく確保することができる。また、ダレを矯正することができるため、例えば、加工ピッチを大きく設定して第１工程および第２工程を実行することができる。これにより、メタルラスＭＲの板厚Ｌを適宜変更することが容易にできるとともに、設定した板厚Ｌを確保するためにダレの発生により減少する板厚分を見越したより大きな加工ピッチを設定する必要がない。その結果、素材としてのステンレス板Ｓを無駄なく利用することができるとともに、生産性を向上させることができる。
【００３９】
このように成形されたメタルラスＭＲは、所定の製品寸法となるように、より詳しくは、後述するＭＥＡ３０のアノード電極層ＡＥまたはカソード電極層ＣＥの大きさと略同一の大きさの正方形となるように切断されて、コレクタ１２として成形される。
【００４０】
そして、コレクタ１２は、セパレータ本体１１に対して一体的に固設されて、セパレータ１０を形成する。このコレクタ１２の固設について、以下に簡単に説明する。コレクタ１２は、セパレータ本体１１の略中央部分に配置される。そして、セパレータ本体１１とコレクタ１２との接触部分は、例えば、ロー付け工法により、金属的に接合されて一体的に固設される。
【００４１】
具体的に説明すると、まず、コレクタ１２に対して、例えば、銅やニッケルなどのペースト状のロー材を塗布する。そして、ロー材を塗布したコレクタ１２をセパレータ本体１１の所定位置に仮止めする。次に、還元ガス雰囲気中にて、仮止めしたセパレータ本体１１とコレクタ１２とを所定温度で所定時間だけ加熱し、その後冷却する。これにより、セパレータ本体１１とコレクタ１２とが金属的に接合されて一体的に固設される。
【００４２】
ここで、セパレータ本体１１とコレクタ１２とを金属的に接合する接合工法については、上述したロー付け工法に限定されるものではない。すなわち、セパレータ本体１１とコレクタ１２とを金属的に接合することができる他の工法、例えば、溶接工法や拡散接合工法を採用することができる。
【００４３】
フレーム２０は、図７に示すように、同一の構造とされた２枚一対の樹脂板本体２１，２２から構成されていて、２枚のセパレータ１０（より詳しくは、セパレータ本体１１）にそれぞれの一面側が固着される。これら樹脂板本体２１，２２は、セパレータ本体１１の外形寸法と略同一の外形寸法とされるとともに、コレクタ１２の成型高さすなわちメタルラスＭＲの板厚Ｌよりも僅かに小さい板厚とされている。そして、樹脂板本体２１に対して、樹脂板本体２２は、同一平面方向にて略９０度回転して配置されて積層される。なお、樹脂板本体２１，２２は、種々の樹脂材料を採用することができ、好ましくは、ガラスエポキシ樹脂を採用するとよい。
【００４４】
また、樹脂板本体２１，２２には、その周縁部分にて、単セルを形成した状態でセパレータ本体１１に形成されたガス導入口１１ａおよびガス導出口１１ｂの各貫通孔に対応する位置に同各貫通孔の形状と略同一の形状の貫通孔２１ａ，２１ｂおよび貫通孔２２ａ，２２ｂが形成されている。また、樹脂板本体２１，２２には、その略中央部分にて、セパレータ本体１１に接合されたコレクタ１２を収容する収容孔２１ｃ，２２ｃが形成されている。この収容孔２１ｃ，２２ｃは、固着されるセパレータ本体１１に形成された一対のガス導入口１１ａおよびガス導出口１１ｂと、積層される他方の樹脂板本体２１または樹脂板本体２２に形成された貫通孔２１ａ，２１ｂまたは貫通孔２２ａ，２２ｂとを収容するように形成されている。
【００４５】
このように、収容孔２１ｃ，２２ｃを形成することにより、固着されるセパレータ本体１１の下面（または上面）、収容孔２１ｃまたは収容孔２２ｃの内周面およびＭＥＡ３０の上面（または下面）により空間（以下、この空間をガス導通空間という）が形成されている。そして、ガス導通空間内に対して、例えば、燃料ガスを一方のガス導入口１１ａから、また、酸化剤ガスを他方のガス導入口１１ｓおよび貫通孔２１ａから導入することができる。また、ガス導通空間を通過した未反応のガスは、一方のガス導出口１１ｂを介して、また、他方のガス導出口１１ｂおよび貫通孔２１ｂを介して外部に導出することができる。ここで、樹脂板本体２１に形成される貫通孔２１ａ，２１ｂおよび収容孔２１ｃと、樹脂板本体２２に形成される貫通孔２２ａ，２２ｂおよび収容孔２２ｃは、板厚管理された樹脂板本体２１，２２に対して、例えば、打ち抜き成形を施すことにより形成される。また、樹脂板本体２１，２２は、それぞれ貫通孔２１ａ，２１ｂおよび収容孔２１ｃ、貫通孔２２ａ，２２ｂおよび収容孔２２ｃを有するように、例えば、射出成形によって成形可能であることはいうまでもない。
【００４６】
電極構造体としてのＭＥＡ３０は、図１および図７に示すように、電解質膜ＥＦと、導電解質膜ＥＦにて所定の触媒を層状に積層することにより形成されて、燃料ガスが導入されるガス導通空間側を形成するアノード電極層ＡＥと、酸化剤ガスが導入されるガス導通空間を形成するカソード電極層ＣＥとを主要構成部品としている。なお、これら電解質膜ＥＦ、アノード電極層ＡＥおよびカソード電極層ＣＥの作用（電極反応）については、本発明に直接関係しないため、その詳細な説明を省略する。電解質膜ＥＦは、フレーム２０の樹脂板本体２１，２２を積層した際に形成される略正方形の開口部分に比して大きく、かつ、樹脂板本体２１，２２を積層した状態で貫通孔２１ａ，２１ｂおよび貫通孔２２ａ，２２ｂを塞がない大きさに形成されている。このように電解質膜ＥＦを形成することにより、ガス導通空間に導入されたガスが他側に形成されたガス導通空間に漏れることが防止される。電極層としてのアノード電極層ＡＥおよびカソード電極層ＣＥは、その大きさがフレーム２０の樹脂板本体２１，２２を積層した際に形成される略正方形の開口部分に比して僅かに小さい外形寸法とされている。
【００４７】
また、ＭＥＡ３０のアノード電極層ＡＥおよびカソード電極層ＣＥのそれぞれの表面側は、導電性を有した繊維としてのカーボンクロスＣＣで覆われる。このカーボンクロスＣＣは、アノード電極層ＡＥまたはカソード電極層ＣＥすなわちそれぞれの電極を構成する電極層とコレクタ１２との接触面積を大きく確保するとともに、単セルを構成した際の各構成部品の寸法誤差を吸収するものである。なお、ＭＥＡ３０は、このカーボンクロスＣＣを省略して構成することも可能である。
【００４８】
そして、セパレータ本体１１と同本体１１に金属的に接合されたコレクタ１２とから構成される２枚のセパレータ１０間に、フレーム２０およびＭＥＡ３０を積層することによって単セルが構成される。具体的に説明すると、互いに同一平面内にて略９０度回転されて配置される樹脂板本体２１，２２間にＭＥＡ３０を配置し、例えば、接着剤などを塗布することにより、樹脂板本体２１，２２間にてＭＥＡ３０の電解質膜ＥＦを挟持した状態で一体的に固着する。このように一体的に固着されたフレーム２０およびＭＥＡ３０に対して、２枚のセパレータ１０を、例えば、接着剤などを塗布することにより、一体的に固着する。このとき、コレクタ１２は、ガス導通空間内に導入されたガスの流通方向と、コレクタ１２（より詳しくは、メタルラスＭＲ）の成形方向とが一致するように、フレーム２０の収容孔２１ｃ，２２ｃ内に収容される。そして、このように構成された単セルは、多数積層されることによって、燃料電池スタックを構成する。
【００４９】
このように構成された燃料電池スタックにおいては、図１に示すように、積層された単セル間でガス導入口１１ａ同士およびガス導出口１１ｂ同士がフレーム２０の貫通孔２１ａ，２１ｂおよび貫通孔２２ａ，２２ｂを介してすべて連通した状態となる。なお、以下の説明においては、各単セルのガス導入口１１ａおよびフレーム２０の貫通孔２１ａ，２２ａによって形成される連通路をガス供給インナーマニホールド、ガス導出口１１ｂおよびフレーム２０の貫通孔２１ｂ，２２ｂによって形成される連通路をガス排出インナーマニホールド、あるいは、これらガス供給インナーマニホールドとガス排出インナーマニホールドをまとめて単にインナーマニホールドという。
【００５０】
このガス供給インナーマニホールドを介して燃料ガスまたは酸化剤ガスがそれぞれ外部から圧送されて供給されると、供給された燃料ガスまたは酸化剤ガスは、ガス導通空間内に導入される。このように導入された燃料ガスまたは酸化剤ガスは、コレクタ１２によって適宜拡散されて、そのガス濃度勾配が均等化されてガス導通空間内を導通する。
【００５１】
すなわち、コレクタ１２は、多数の小径の貫通孔が網目状に形成されたメタルラスＭＲから形成されており、同メタルラスＭＲは板厚Ｌが大きくなるように成形されている。このため、コレクタ１２がガス導通空間内に収容された状態では、導入されたガスが多数の小径の貫通孔を通過してガス導通空間内全体に広がることができる。これにより、ガス導通空間内のガス濃度勾配が均一化され、アノード電極層ＡＥおよびカソード電極層ＣＥの電極反応領域は、形成したアノード電極層ＡＥおよびカソード電極層ＣＥの全面となる。この結果、有効な電極反応領域が増大することにより、アノード電極層ＡＥおよびカソード電極層ＣＥが供給された燃料ガスまたは酸化剤ガスと効率よく電極反応して電極反応効率を大幅に向上させることができる。また、供給されたガスを有効に利用することができるため、未反応ガスが減少する。したがって、燃料電池は、効率よく電気を発電することができる。
【００５２】
また、コレクタ１２すなわちメタルラスＭＲの板厚Ｌを大きく確保できることにより、上述した極めて優れたガス拡散性を確保できるとともに、ガス導通空間内を導通する際のガスの抵抗、言い換えれば、圧力損失を低減することができる。さらに、ガス導通空間内に導入されたガスが均一に成形された多数の小径の貫通孔を通過する際の抵抗を小さくすることができる。これらにより、ガス導通空間内を導通するガスは、スムーズに導通することができるため、ガスとアノード電極層ＡＥおよびカソード電極層ＣＥとの反応を促進することができ、燃料電池の発電効率を向上させることができる。
【００５３】
以上の説明からも理解できるように、本実施形態によれば、このメタルラス成形工程において、ステンレス板Ｓのせん断部分および非せん断部分をそれぞれ上刃ＵＨおよび下刃受ＳＨに対して適切に押し付けることができ、適切な伸び変形を生じさせることができる。ここで、受型ＵＧは、移動機構ＩＫを構成するスライド機構ＳＫおよび駆動機構ＫＫによって、切断型ＳＧと確実に同期してステンレス板Ｓの板幅方向に移動することができる。これにより、切断型ＳＧの上刃ＵＨの降下に伴ってステンレス板Ｓのせん断部分を下方に曲げ伸ばすことができ、切断型ＳＧと同期して移動する受型ＵＧの下刃受ＳＨによってステンレス板Ｓの非せん断部分の下方への変位を不能とすることができる。したがって、ステンレス板Ｓのせん断部分を上刃ＵＨの略台形形状に対して良好に馴染ませることができ、また、非せん断部分を上刃ＵＨ（より詳しくは、上刃ＵＨの刃間部分）と下刃受ＳＨとによって挟持することにより、下刃受ＳＨの上端面の形状に対して良好に馴染ませることができる。
【００５４】
これにより、例えば、せん断加工する際の加工ピッチを大きくした場合であってステンレス板Ｓの変形抵抗力が小さい場合であっても、切断時に発生するダレを適切に矯正することができる。その結果、加工ピッチを大きくしても、均一な形状の貫通孔を形成することができて、生産性の大幅な向上が期待できる。
【００５５】
また、発生したダレを矯正して上刃ＵＨおよび下刃受ＳＨの上端面の形状を良好に転写することができるため、コレクタ１２における所望の板厚Ｌを確保することもできる。したがって、このコレクタ１２を燃料電池に採用することにより、空気または燃料ガスを導通する際の圧力損失を低減することができ、ＭＥＡ３０に対して、電極反応に必要な空気または燃料ガスを十分に供給することができる。また、多数の貫通孔を均一に形成することができるため、発電された電気を効率よく外部に出力することができる。これらにより、燃料電池の発電効率を十分に確保することができる。
【００５６】
また、受型ＵＧの上面と下刃受ＳＨの上端面とを面一とすることができる。これにより、例えば、加工数（加工ショット）の増大に伴って下刃受ＳＨの上端面（上端部）が摩耗した場合や欠損した場合には、図８に示すように、不良部位が無くなる程度に受型ＵＧの上面と下刃受ＳＨの上端面とをともに研磨することにより、極めて容易にかつ安価に下刃受ＳＨを補修することができる。これにより、金型のメンテナンス作業の負担を大幅に軽減できるとともに、金型の耐久性を向上させてメンテナンスコストを大幅に低減することもできる。これにより、メタルラスＭＲの製造コスト、言い換えれば、燃料電池の製造コストを低減することができる。
【００５７】
本発明の実施にあたっては、上記実施形態に限定されるものではなく、種々の変更が可能である。
【００５８】
例えば、上記実施形態においては、メタルラス加工装置Ｍにおけるリフト機構ＬＫを送りローラＯＲと受型ＵＧとの間に配置するように実施した。これに対して、例えば、図９に示すように、受型ＵＧの略中央部分に長孔を形成しておき、この形成した長孔内にリフト機構ＬＫをを収容するように実施することも可能である。なお、この場合には、受型ＵＧが切断型ＳＧと同期してステンレス板Ｓの板幅方向に移動できるように、リフト機構ＬＫのアームに比して大きな長孔を形成しておく。このように、リフト機構ＬＫを受型ＵＧに形成した長孔内に収容した場合には、上記実施形態と同様に機能させることができることに加えて、メタルラス加工装置Ｍをコンパクトにすることができる。
【００５９】
また、リフト機構ＬＫの配置に関しては、例えば、図１０に示すように、受型ＵＧの刃受面側にリフト機構ＬＫをを配置して実施することも可能である。この場合においては、リフト機構ＬＫは、切断型ＳＧの上下移動に伴って変位する点を除き、上記実施形態と同様に機能させることができる。
【００６０】
また、上記実施形態においては、リフト機構ＬＫを設けて実施した。しかし、例えば、第１工程の実行後または第２工程の実行後に送りローラＯＲがステンレス板Ｓを下刃受ＳＨの高さ寸法に比して僅かに大きく送ることにより、加工部分と下刃受ＳＨとの接触を回避できる場合がある。この場合には、リフト機構ＬＫを省略して実施することも可能である。
【００６１】
また、上記実施形態においては、メタルラスＭＲに形成される貫通孔を略六角形状に形成して実施した。しかし、このメタルラスＭＲの貫通孔の形状に関しては、図１１から図１３に示すように、種々の形状を採用することができる。この場合においては、形成する貫通孔の形状に合わせて上刃ＵＨおよび下刃受ＳＨの上端面の形状を変更して上記実施形態におけるメタルラス成形工程を実施することにより、メタルラスＭＲの板厚を適正に確保することができ、この結果、ガス導入空間内に導入されるガスの圧力損失を低減することができるとともに発電された電気を効率よく集電することができる。したがって、上記実施形態と同様の効果を得ることができる。
【００６２】
さらに、上記実施形態のメタルラス成形工程においては、切断型ＳＧが第１加工位置と第２加工位置との間で繰り返し移動することにより、千鳥配置の貫通孔を形成するように実施した。しかし、切断型ＳＧを第２加工位置からさらに所定量だけステンレス板Ｓの板幅方向に移動させて、言い換えれば、切断型ＳＧを一方向に複数回移動させて貫通孔を形成するように実施することも可能である。そして、このようにして成形されるメタルラスＭＲにおいては、貫通孔を一定の方向に配列させることができる。
【００６３】
また、切断型ＳＧを複数回に渡り一方向に移動させた後、第１加工位置方向に所定量ずつステンレス板Ｓの板幅方向に移動させて、言い換えれば、切断型ＳＧを逆方向に複数回移動させて貫通孔を形成することにより、貫通孔を前記一定の方向（第１の方向）とは異なる一定の方向（第２の方向）に配列させることができる。すなわち、このようにして成形されるメタルラスＭＲにおいては、貫通孔が第１の方向に配列した領域と第２の方向に配列した領域とを有するようになる。これにより、上記実施形態と同様の効果が得られるとともに、ガス導入空間内に導入されるガスを蛇行させることができ、その結果、ガスをより効率よく供給できるという効果が期待できる。
【図面の簡単な説明】
【００６４】
【図１】本発明の実施形態に係るコレクタを用いて構成した燃料電池スタックの一部示す概略図である。
【図２】図１のセパレータを構成するセパレータ本体を示した概略的な斜視図である。
【図３】（ａ），（ｂ）は、コレクタを形成するメタルラスを説明するための図である。
【図４】（ａ）は、図３のメタルラスを成形するメタルラス加工装置を概略的に示した概略図であり、（ｂ）は、（ａ）の刃型および挟持部の形状を説明するための図である。
【図５】（ａ）〜（ｃ）は、図３のメタルラスを成形する第１工程を説明するために概略的に示した図である。
【図６】（ａ）〜（ｃ）は、図３のメタルラスを成形する第２工程を説明するために概略的に示した図である。
【図７】図１に示したフレームおよびＭＥＡの組み付け状態を説明するための概略的な分解斜視図である。
【図８】図４における受型の下刃受の補修を説明するための図である。
【図９】本発明の変形例に係るメタルラス加工装置のリフト機構を説明するための図である。
【図１０】本発明の変形例に係るメタルラス加工装置のリフト機構の配置を説明するための図である。
【図１１】本発明の変形例に係るメタルラスを説明するための図である。
【図１２】本発明の変形例に係るメタルラスを説明するための図である。
【図１３】本発明の変形例に係るメタルラスを説明するための図である。
【符号の説明】
【００６５】
１０…燃料電池用セパレータ、１１…セパレータ本体、１２…コレクタ（金属製のガス拡散層）、２０…フレーム、２１，２２…樹脂板本体、３０…ＭＥＡ、ＭＲ…メタルラス（金属製のガス拡散層）、Ｈ…刃型、ＳＧ…切断型、ＵＧ…受型、ＵＨ…上刃、ＳＨ…下刃受（刃受）、ＬＫ…リフト機構（離間手段）、ＰＫ…パッド機構、ＩＫ…移動機構（移動手段）ＫＫ…駆動機構（電動手段）、Ｓ…ステンレス板（金属薄板）
【図１】
0005239406.tif 000002
【図２】
0005239406.tif 000003
【図３】
0005239406.tif 000004
【図４】
0005239406.tif 000005
【図５】
0005239406.tif 000006
【図６】
0005239406.tif 000007
【図７】
0005239406.tif 000008
【図８】
0005239406.tif 000009
【図９】
0005239406.tif 000010
【図１０】
0005239406.tif 000011
【図１１】
0005239406.tif 000012
【図１２】
0005239406.tif 000013
【図１３】
0005239406.tif 000014